(57)【要約】本発明は、電池セルのための電極スタックを製造する方法であって、以下の工程、即ち、アノード活物質（４１）が塗布されたアノード集電体（３１）を含む帯状のアノード要素（４５）を準備する工程と、カソード活物質（４２）が塗布されたカソード集電体（３２）を含む帯状のカソード要素（４６）を準備する工程と、少なくとも１つの帯状のセパレータ要素（１６）を準備する工程と、分割線（Ｓ）の周りに、カソード活物質（４２）に溝（７０）を形成する工程と、少なくとも１つのセパレータ要素（１６）を間に挟んで、アノード要素（４５）にカソード要素（４６）を貼り付けることで、帯状の結合体要素（５０）を生成する工程と、分割線（Ｓ）で結合体要素（５０）を切断して、複数の板状の結合体セグメント（５２）を形成する工程と、複数の結合体セグメント（５２）を積層する工程と、を含む、上記方法に関する。更に、本発明は、本発明に係る方法に従って製造された少なくとも１つの電極スタックを含む電池セルにも関する。【選択図】図４
2019533285.tif 000002
【特許請求の範囲】
【請求項１】
電池セル（２）のための電極スタック（１０）を製造する方法であって、以下の工程、即ち、
アノード活物質（４１）が塗布されたアノード集電体（３１）を含む帯状のアノード要素（４５）を準備する工程と、
カソード活物質（４２）が塗布されたカソード集電体（３２）を含む帯状のカソード要素（４６）を準備する工程と、
少なくとも１つの帯状のセパレータ要素（１６）を準備する工程と、
分割線（Ｓ）の周りに、前記カソード活物質（４２）に溝（７０）を形成する工程と、
前記少なくとも１つのセパレータ要素（１６）を間に挟んで、前記アノード要素（４５）に前記カソード要素（４６）を貼り付けることで、帯状の結合体要素（５０）を作成する工程と、
前記分割線（Ｓ）で前記結合体要素（５０）を切断して、複数の板状の結合体セグメント（５２）を形成する工程と、
複数の前記結合体セグメント（５２）を積層する工程と、
を含む、方法。
【請求項２】
前記アノード要素（４５）は、横方向（ｙ）の幅（ｄ１）が、前記カソード要素（４６）の横方向（ｙ）の幅（ｄ２）よりも広い、請求項１に記載の方法。
【請求項３】
前記分割線（Ｓ）及び前記溝（７０）は、横方向（ｙ）に延在する、請求項２に記載の方法。
【請求項４】
前記カソード活物質（４２）が、前記カソード集電体（３２）の両側に塗布されており、前記溝（７０）は、両側の前記カソード活物質（４２）に形成される、請求項１〜３のいずれか１項に記載の方法。
【請求項５】
複数の前記溝（７０）が、レーザによって前記カソード活物質（４２）に形成される、請求項１〜４のいずれか１項に記載の方法。
【請求項６】
複数の前記溝（７０）は、少なくとも近似的にＵ字状の断面を有する、請求項１〜５のいずれか１項に記載の方法。
【請求項７】
複数の前記溝（７０）は、少なくとも近似的に三角形の断面を有する、請求項１〜６のいずれか１項に記載の方法。
【請求項８】
複数の前記溝（７０）は、少なくとも近似的に矩形の断面を有する、請求項１〜７のいずれか１項に記載の方法。
【請求項９】
請求項１〜８のいずれか１項に記載の方法に従って製造された少なくとも１つの電極スタック（１０）を含む電池セル（２）。
【請求項１０】
電気自動車（ＥＶ）、ハイブリッド自動車（ＨＥＶ）、プラグインハイブリッド自動車（ＰＨＥＶ）、又は家庭用電化製品における電池セル（２）での、請求項９に記載の電池セル（２）の利用。
【発明の詳細な説明】
【技術分野】
【０００１】
本発明は、帯状の要素を切断して帯状セグメントを生成し、この帯状セグメントを積層することで、電池セルのための電極スタックを製造する方法に関する。更に、本発明は、本発明に係る方法に従って製造された電極スタックを有する電池セルにも関する。
【背景技術】
【０００２】
電気エネルギーは、電池を用いて貯蔵することが可能である。電池は、化学的な反応エネルギーを電気エネルギーに変換することが可能である。ここで、一次電池と二次電池とが区別される。一次電池は１度しか稼働しえないが、蓄電池とも呼ばれる二次電池は再充電が可能である。蓄電池では、特に、所謂リチウムイオン電池セルが利用される。このリチウムイオン電池セルは、特に、高いエネルギー密度と、熱安定性と、非常に少ない自己放電と、によって卓越している。
【０００３】
リチウムイオン電池セルは、カソードとも呼ばれる正の電極と、アノードとも呼ばれる負の電極と、を有する。カソード及びアノードは、集電体を１つずつ含み、この集電体に活物質が塗布されている。電池セルの電極はフィルム状に形成されており、アノードとカソードとを分離するセパレータを間に挟んだ状態で積層されて電極スタックとなる。電極は、巻回されて巻回電極体を成していてもよく、又は、他の形態により電極ユニットを形成してもよい。
【０００４】
電極ユニットの２つの電極は、端子とも呼ばれる電池セルの極と電気的に接続されている。電極及びセパレータは、通常は液状の電解質によって囲まれている。電池セルは、例えばアルミニウムで製造されたセルハウジングを更に有する。セルハウジングは、通常では角柱形状に、特に直方体形状に形成され、耐圧性を備えて構成される。しかしながら、他のハウジング形状、例えば円柱状も公知であり、又は、柔軟なポーチセル（Ｐｏｕｃｈｚｅｌｌｅ）も公知である。
【０００５】
新しい電池セルを開発する際の基本的な試みは、セルの電気化学的な有効容量を増やすことである。この有効容量を最大化するための、電極ユニットの最適な構造形態は電極スタックであるということが判明している。なぜならば、電極スタックは、理想的には角柱形状にも、任意の他の幾何学的形状にも製造されうるからである。
【０００６】
リチウムイオン電池の場合、電荷移動のために設けられるリチウムの金属化が起きる可能性がある。その場合、金属化したリチウムは、電荷移動のためにはもはや利用可能ではなく、これにより電池セルの容量が下がる。電極スタック内でアノードがカソードよりも突出している場合には、リチウムの金属化が防止され又は少なくとも軽減されうる。
【０００７】
国際公開第２０１５／０１５２７４号明細書では、負の電極膜及び正の電極膜を含む電極ユニットを有する電池セルが開示されている。ここでは、負の電極膜の幅は、正の電極膜の幅よりも広い。
【０００８】
米国特許出願公開第２０１１／００３９１４０号明細書は、負の電極及び正の電極を含む電極ユニットを有する電池を開示している。正の電極は集電体を有し、この集電体の両側には活物質が塗布されている。活物質には溝が形成されている。
【０００９】
中国実用新案第２０３９３２１９８号明細書では、電極膜を有する電極ユニットを含むリチウムイオン電池が開示されている。上記電極膜の一方が、活物質が塗布された集電体を有する。活物質には、レーザによって溝が形成されている。
【発明の概要】
【００１０】
電池セルのための電極スタックを製造する方法が提案される。本方法は、少なくとも、以下の実行される工程を含む。
【００１１】
まず、アノード活物質が塗布されたアノード集電体を含む帯状のアノード要素が準備される。同様に、カソード活物質が塗布されたカソード集電体を含む帯状のカソード要素が準備される。更に、少なくとも１つの帯状のセパレータ要素が準備される。
【００１２】
アノード要素と、カソード要素と、少なくとも１つのセパレータ要素とは、ここでは、平坦かつ帯状に形成されている。このことは本文脈では、縦方向の上記要素の長さが、縦方向に対して直交する横方向の上記要素の長さよりも遥かに長く、特に、少なくとも１０倍長いことを意味している。
【００１３】
続いて、分割線の周りに、カソード活物質に溝が形成される。好適には、溝は、分割線が当該溝の中央に存在するようにカソード活物質に形成される。その際に、溝はカソード活物質を好適には完全に貫通し、これにより好適にはカソード集電体まで達している。
【００１４】
この後に、少なくとも１つのセパレータ要素を間に挟んで、アノード要素にカソード要素を貼り付けることで、帯状の結合体要素が作成される。カソード要素と、少なくとも１つのセパレータ要素と、アノード要素とは、好適には互いに結合され、特に成層化される。
【００１５】
続いて、以前に溝が形成されたカソード活物質の分割線で、結合体要素を切断して、板状の結合体セグメントが形成される。この作業は「個別化」とも呼ばれる。
【００１６】
カソード要素と、少なくとも１つのセパレータ要素と、アノード要素とは同じ作業工程で一緒に切断されて、板状のセグメントとなる。このように作成された結合体セグメントは、カソードセグメントと、アノードセグメントと、少なくとも１つのセパレータセグメントとを１つずつ含み、カソードセグメントと、アノードセグメントと、少なくとも１つのセパレータセグメントとは、好適には互いに結合されている。
【００１７】
結合体セグメントは、カソードセグメント、アノードセグメント、及び、セパレータセグメントと同様に、ここでは平坦かつ板状に形成されている。このことは本文脈では、縦方向の上記セグメントの長さが、横方向の上記セグメントの長さとほぼ同じ長さであり、特に、最小で、横方向の上記セグメントの長さの半分の長さであり、最大で、横方向の上記セグメントの長さの２倍の長さであることを意味している。
【００１８】
この後で、以前に生成された結合体セグメントが積層される。十分な数の結合体セグメントを積層することによって、電池セルのための電極スタックが作成される。
【００１９】
有利には、アノード要素は、横方向の幅が、カソード要素の横方向の幅よりも広い。これにより、アノード要素は、結合体要素内で、横方向にカソード要素よりも突出している。これにより、アノードセグメントも、結合体セグメント内で、横方向にカソードセグメントよりも突出している。
【００２０】
好適には、分割線、及び、カソード活物質に形成された溝は、横方向に延在しており、従って、縦方向に対して直交している。
【００２１】
好適には、カソード活物質が、カソード集電体の両側に塗布されている。上記溝は、好適には両側のカソード活物質に形成されている。同様に、好適には、アノード活物質は、アノード集電体の両側に塗布されている。
【００２２】
本方法の好適な構成によれば、複数の上記溝、好適には全ての溝が、レーザによってカソード活物質に形成される。
【００２３】
本発明の有利な実施形態によれば、複数の上記溝、好適には全ての溝が、少なくとも近似的にＵ字状の断面を有する。
【００２４】
本発明の他の有利な実施形態によれば、複数の上記溝、好適には全ての溝が、少なくとも近似的に三角形の断面を有する。
【００２５】
本発明の更に別の有利な実施形態によれば、複数の上記溝、好適には全ての溝が、少なくとも近似的に矩形の断面を有する。
【００２６】
更に、本発明に係る方法に従って製造された少なくとも１つの電極スタックを含む電池セルが提案される。
【００２７】
本発明に係る電極セルは、有利には、電気自動車（ＥＶ）、ハイブリッド自動車（ＨＥＶ）、プラグインハイブリッド自動車（ＰＨＥＶ）、又は家庭用電化製品で利用される。家庭用電化製品とは、特に、携帯電話、タブレットＰＣ、又はノートブック（Ｎｏｔｅｂｏｏｋ）として理解されたい。
【００２８】
本発明に係る方法によって、アノードがカソードより突出している電極スタックが生成される。これにより、電極スタック内のリチウムの金属化が好適には防止され又は少なくとも軽減される。
【００２９】
更に、結合体セグメントを積層する際に必要な処理時間も、個々の電極セグメントを積層することと比べて有利に短縮される。更に、積層の際の結合体セグメント同士の方向付けは、個別のアノードセグメント、個別のカソードセグメント、及び、個別のセパレータセグメントを積層する際ほど公差に縛られておらず、従ってエラーが起こりにくい。これにより、電極スタックを製造するコストが有利に削減される。溝は、ほぼ任意の断面を有していてもよいが、特定の断面形状が、製造方法に応じて特に有利であると分かっている。溝を形成することによって、活物質が集電体から局所的に除去される。この活物質の除去は、複数のやり方で、例えば機械的に行うことが可能である。しかしながら、活物質の除去は、好適にはレーザを用いても行われ、これにより、電極スタックを製造する処理時間が有利に削減され、これにより、電極スタックを製造するコストが更に削減される。
【図面の簡単な説明】
【００３０】
本発明の実施形態が、図面及び以下の明細書の記載によって詳細に解説される。
【図１】電池セルの概略図を示す。
【図２】アノード要素及びカソード要素の概略図を示す。
【図３ａ】第１の実施形態に係る、図２の切断線Ａ−Ａに沿ったカソード要素の概略的な断面図を示す。
【図３ｂ】第２の実施形態に係る、図２の切断線Ａ−Ａに沿ったカソード要素の概略的な断面図を示す。
【図３ｃ】第３の実施形態に係る、図２の切断線Ａ−Ａに沿ったカソード要素の概略的な断面図を示す。
【図４】結合体要素の概略的な断面図を示す。
【図５】結合体セグメントの概略的な断面図を示す。
【発明を実施するための形態】
【００３１】
本発明の実施形態についての以下の記載では、同じ又は類似した構成要素には同じ符号が付され、個別ケースでの上記構成要素の反復説明は省略される。図は、本発明の主題を概略的に示しているにすぎない。
【００３２】
図１は、電池セル２の概略図を示している。電池セル２は、角柱形状、ここでは直方体形状に形成されたハウジング３を含む。ハウジング３は、ここでは電導性を有して実現されており、例えばアルミニウムから製造されている。
【００３３】
電池セル２は、負の端子１１と、正の端子１２と、を含む。端子１１、１２を介して、電池セル２により提供される電圧が取得されうる。更に、端子１１、１２を介して電池セル２を充電することも可能である。
【００３４】
電池セル２のハウジング３の内部には、ここでは電極スタック１０として実現された電極ユニットが配置されている。電極スタック１０は、２つの電極、即ち、アノード２１及びカソード２２を有する。アノード２１及びカソード２２はそれぞれフィルム状に形成されており、セパレータ要素１８によって互いに隔てられている。セパレータ要素１８は、イオン伝導性を有し、即ちリチウムイオンを透過させる。
【００３５】
アノード２１は、アノード活物質４１と、アノード集電体３１と、を含む。アノード集電体３１は、電導性を有して実現されており、金属、例えば銅から製造されている。アノード集電体３１は、電池セル２の負の端子１１と電気的に接続されている。
【００３６】
カソード２２は、カソード活物質４２と、カソード集電体３２と、を含む。カソード集電体３２は、電導性を有して実現されており、金属、例えばアルミニウムから製造されている。カソード集電体３２は、電池セル２の正の端子１２と電気的に接続されている。
【００３７】
図２は、アノード要素４５及びカソード要素４６の概略図を示している。アノード要素４５及びカソード要素４６は、平坦かつ帯状に形成されている。縦方向ｘにおけるアノード要素４５及びカソード要素４６の長さは、縦方向ｘに対して直交する横方向ｙにおけるアノード要素４５及びカソード要素４６の長さよりも遥かに長く、特に、少なくとも１０倍長い。アノード要素４５とカソード要素４６とはそれぞれ、ロール状に巻かれている。
【００３８】
アノード要素４５は、アノード集電体３１を含み、このアノード集電体３１には、アノード活物質４１が塗布されている。アノード活物質４１は、アノード集電体３１の両側に塗布されている。アノード要素４５は、横方向ｙの幅ｄ１を有する。
【００３９】
カソード要素４６は、カソード集電体３２を含み、このカソード集電体３２には、カソード活物質４２が塗布されている。カソード活物質４２は、カソード集電体３２の両側に塗布されている。カソード要素４６は、アノード要素４５の幅ｄ１よりも狭い横方向ｙの幅ｄ２を有する。
【００４０】
カソード活物質４２には、横方向ｙに延在する溝７０が形成されている。ここで、溝７０は、カソード活物質４２を完全に貫通し、カソード集電体３２にまで達している。溝７０は、両側のカソード活物質４２に形成されている。上記の溝７０は、レーザによってカソード活物質４２に形成されている。
【００４１】
溝７０は、切断線Ｓの周りにカソード活物質４２に形成されている。ここで、切断線Ｓは、溝７０の中央に存在する。切断線Ｓも同じように横方向ｙに延在しており、縦方向ｘに互いに等間隔に配置されている。
【００４２】
図３ａは、第１の実施形態に係る、図２の切断線Ａ−Ａに沿ったカソード要素４６の概略的な断面図を示している。溝７０は、近似的にＵ字状の断面を有する。溝７０の外壁は、まず、カソード集電体３２から離れた領域では互いに平行に延在しており、カソード集電体３２に近づくにつれて、半円形のアーチ部に移行する。
【００４３】
図３ｂは、第２の実施形態に係る、図２の切断線Ａ−Ａに沿ったカソード要素４６の概略的な断面図を示している。溝７０は、少なくとも近似的に三角形の断面を有する。溝７０の外壁は、カソード集電体３２から離れた領域では、互いに比較的大きな間隔が取られており、カソード集電体３２に近づくにつれて互いに近づき交差するように傾斜して延びている。
【００４４】
図３ｃは、第３の実施形態に係る、図２の切断線Ａ−Ａに沿ったカソード要素４６の概略的な断面図を示している。溝７０は、少なくとも近似的に矩形の断面を有する。溝７０の外壁は、カソード集電体３２から離れた領域では互いに間隔が取られており、互いに平行に及びカソード集電体３２に対して直交して、カソード集電体３２へと延びている。
【００４５】
図４は、図３ａに示した第１の実施形態に係るカソード要素４６を含む結合体要素５０の概略的な断面図を示している。結合体要素５０は、アノード要素４５、第１のセパレータ要素１６、及び、第２のセパレータ要素１６を更に含む。
【００４６】
ここでは、カソード要素４６は、第１のセパレータ要素１６に貼り付けられ、第１のセパレータ要素１６と結合されている。第１のセパレータ要素１６の、カソード要素４６とは反対の側には、アノード要素４５が貼り付けられており、第１のセパレータ要素１６と結合されている。アノード要素４５の、第１のセパレータ要素１６とは反対を向いた側には、第２のセパレータ要素１６が貼り付けられており、アノード要素４５と結合されている。
【００４７】
結合体要素５０は、ここでは、第１のセパレータ要素１６を間に挟んでアノード要素４５にカソード要素４６を貼り付け、またアノード要素４５に第２のセパレータ要素１６を貼り付けることで、作成される。その後、結合体要素５０は、活物質４２に設けられた溝７０内の切断線Ｓで切断される。上記切断線Ｓで帯状の結合体要素５０を切断することによって、板状の結合体セグメント５２が作成される。
【００４８】
図５は、このような結合体セグメント５２の概略的な断面図を示している。このように作成された結合体セグメント５２は、カソードセグメント５６と、アノードセグメント５５と、２つのセパレータセグメント１７と、を含む。ここでは、第１のセパレータセグメント１７は、アノードセグメント５５とカソードセグメント５６との間に配置されている。第２のセパレータセグメント１７は、アノードセグメント５５のうち第１のセパレータセグメント１７とは反対側に配置されている。カソードセグメント５６、アノードセグメント５５、及び、２つのセパレータセグメント１７は互いに結合されている。
【００４９】
この後、複数のこのような結合体セグメント５２が互いに重ねられて積層されて、電極スタック１０となる。ここで、複数の結合体セグメント５２は、同じ向きで重ねられて積層されている。これにより常に、セパレータセグメント１７‐アノードセグメント５５‐セパレータセグメント１７‐カソードセグメント５６‐セパレータセグメント１７等の連続が生じる。
【００５０】
アノード集電体３１からは、アノード２１のここでは図示されない接触タブが、結合体セグメント５２から突出している。カソード集電体３２からは、カソード２２のここでは図示されない接触タブが、結合体セグメント５２から突出している。アノード２１の複数の接触タブが一列に並び、かつ、カソード２２の複数の接触タブが一列に並ぶように、複数の結合体セグメント５２は、積層される際に配置される。その際に、アノード２１の接触タブは、カソード２２の接触タブとはずらされて配置される。
【００５１】
続いて、アノード２１の接触タブ３５同士が結合されて、電池セル２の負の端子１１と電気的に接続される。同様に、続いて、カソード２２の接触タブ３６同士が接触されて、電池セル２の正の端子１２と電気的に接続される。接触タブ同士の結合、及び、接触タブと端子１１、１２との接続は、好適には溶接によって行われる。
【００５２】
本発明は、本明細書に記載される実施例、及び実施例で強調される観点には限定されない。むしろ、特許請求の範囲により示される範囲内で、当業者の業の枠組みに収まる複数の変更が可能である。
【図１】
2019533285.tif 000003
【図２】
2019533285.tif 000004
【図３ａ】
2019533285.tif 000005
【図３ｂ】
2019533285.tif 000006
【図３ｃ】
2019533285.tif 000007
【図４】
2019533285.tif 000008
【図５】
2019533285.tif 000009
【手続補正書】
【提出日】令和1年5月20日(2019.5.20)
【手続補正１】
【補正対象書類名】明細書
【補正対象項目名】００１３
【補正方法】変更
【補正の内容】
【００１３】
続いて、分割線の周りに、カソード活物質に溝が形成される。好適には、溝は、分割線が当該溝の中央に存在するようにカソード活物質に形成される。その際に、溝はカソード活物質を好適には完全に貫通し、これにより好適にはカソード集電体まで達している。同様に、分割線の周りに、アノード活物質に溝が形成されてよい。
【手続補正２】
【補正対象書類名】明細書
【補正対象項目名】００１５
【補正方法】変更
【補正の内容】
【００１５】
続いて、以前に溝が形成されたアノード活物質又はカソード活物質の分割線で、結合体要素を切断して、板状の結合体セグメントが形成される。この作業は「個別化」とも呼ばれる。
【手続補正３】
【補正対象書類名】明細書
【補正対象項目名】００２０
【補正方法】変更
【補正の内容】
【００２０】
好適には、分割線、及び、アノード活物質又はカソード活物質に形成された溝は、横方向に延在しており、従って、縦方向に対して直交している。
【手続補正４】
【補正対象書類名】明細書
【補正対象項目名】００２１
【補正方法】変更
【補正の内容】
【００２１】
好適には、カソード活物質が、カソード集電体の両側に塗布されている。上記溝は、好適には両側のカソード活物質に形成されている。同様に、好適には、アノード活物質は、アノード集電体の両側に塗布されている。上記溝は、両側のアノード活物質に形成されてよい。
【手続補正５】
【補正対象書類名】明細書
【補正対象項目名】００２２
【補正方法】変更
【補正の内容】
【００２２】
本方法の好適な構成によれば、複数の上記溝、好適には全ての溝が、レーザによってアノード活物質又はカソード活物質に形成される。
【手続補正６】
【補正対象書類名】明細書
【補正対象項目名】００２７
【補正方法】変更
【補正の内容】
【００２７】
本発明に係る電極セルは、有利には、電気自動車（ＥＶ：ｅｌｅｃｔｒｉｃ  ｖｅｈｉｃｌｅ）、ハイブリッド自動車（ＨＥＶ：ｈｙｂｒｉｄ‐ｅｌｅｃｔｒｉｃ  ｖｅｈｉｃｌｅ）、プラグインハイブリッド自動車（ＰＨＥＶ：ｐｌｕｇ‐ｉｎ  ｈｙｂｒｉｄ  ｅｌｅｃｔｒｉｃ  ｖｅｈｉｃｌｅ）、又は家庭用電化製品で利用される。家庭用電化製品とは、特に、携帯電話、タブレットＰＣ、又はノートブック（Ｎｏｔｅｂｏｏｋ）として理解されたい。
【手続補正７】
【補正対象書類名】明細書
【補正対象項目名】００２８
【補正方法】変更
【補正の内容】
【００２８】
本発明に係る方法によって、有利にはアノードがカソードより突出している電極スタックが生成される。これにより、電極スタック内のリチウムの金属化が好適には防止され又は少なくとも軽減される。
【手続補正８】
【補正対象書類名】明細書
【補正対象項目名】００５１
【補正方法】変更
【補正の内容】
【００５１】
続いて、アノード２１の接触タブ同士が結合されて、電池セル２の負の端子１１と電気的に接続される。同様に、続いて、カソード２２の接触タブ同士が接触されて、電池セル２の正の端子１２と電気的に接続される。接触タブ同士の結合、及び、接触タブと端子１１、１２との接続は、好適には溶接によって行われる。
【手続補正９】
【補正対象書類名】特許請求の範囲
【補正対象項目名】全文
【補正方法】変更
【補正の内容】
【特許請求の範囲】
【請求項１】
電池セル（２）のための電極スタック（１０）を製造する方法であって、以下の工程、即ち、
アノード活物質（４１）が塗布されたアノード集電体（３１）を含む帯状のアノード要素（４５）を準備する工程と、
カソード活物質（４２）が塗布されたカソード集電体（３２）を含む帯状のカソード要素（４６）を準備する工程と、
少なくとも１つの帯状のセパレータ要素（１６）を準備する工程と、
分割線（Ｓ）の周りに、前記アノード活物質（４１）又は前記カソード活物質（４２）に溝（７０）を形成する工程と、
前記少なくとも１つのセパレータ要素（１６）を間に挟んで、前記アノード要素（４５）に前記カソード要素（４６）を貼り付けることで、帯状の結合体要素（５０）を作成する工程と、
前記分割線（Ｓ）で前記結合体要素（５０）を切断して、複数の板状の結合体セグメント（５２）を形成する工程と、
複数の前記結合体セグメント（５２）を積層することで前記電極スタック（１０）を作成する工程と、
を含む、方法。
【請求項２】
前記アノード要素（４５）は、横方向（ｙ）の幅（ｄ１）が、前記カソード要素（４６）の横方向（ｙ）の幅（ｄ２）よりも広い、請求項１に記載の方法。
【請求項３】
前記分割線（Ｓ）及び前記溝（７０）は、横方向（ｙ）に延在する、請求項２に記載の方法。
【請求項４】
前記アノード活物質（４１）が、前記アノード集電体（３１）の両側に塗布されており、前記溝（７０）は、前記両側の前記アノード活物質（４１）に形成されるか、または、前記カソード活物質（４２）が、前記カソード集電体（３２）の両側に塗布されており、前記溝（７０）は、前記両側の前記カソード活物質（４２）に形成される、請求項１〜３のいずれか１項に記載の方法。
【請求項５】
複数の前記溝（７０）が、レーザによって前記アノード活物質（４１）又は前記カソード活物質（４２）に形成される、請求項１〜４のいずれか１項に記載の方法。
【請求項６】
複数の前記溝（７０）は、Ｕ字状の断面を有する、請求項１〜５のいずれか１項に記載の方法。
【請求項７】
複数の前記溝（７０）は、三角形状の断面を有する、請求項１〜５のいずれか１項に記載の方法。
【請求項８】
複数の前記溝（７０）は、矩形状の断面を有する、請求項１〜５のいずれか１項に記載の方法。
【請求項９】
少なくとも１つの電極スタック（１０）を含む電池セル（２）であって、
前記電極スタック（１０）は、積層された複数の板状の結合体セグメント（５２）を含み、
それぞれの前記結合体セグメント（５２）は、カソードセグメント（５６）、セパレータセグメント（１７）、及びアノードセグメント（５５）を含み、
前記カソードセグメント（５６）、前記セパレータセグメント（１７）、及び前記アノードセグメント（５５）は、この順に積層され互いに結合されており、
前記アノードセグメント（５５）は、アノード活物質（４１）が塗布されたアノード集電体（３１）を含み、
前記カソードセグメント（５６）は、カソード活物質（４２）が塗布されたカソード集電体（３２）を含み、
前記カソードセグメント（５６）、前記セパレータセグメント（１７）、及び前記アノードセグメント（５５）が積層される方向に沿って広がる前記結合体セグメント（５２）の側面において、前記アノード活物質（４１）の層又は前記カソード活物質（４２）の層に相当する領域が溝状に凹んでいる、
電池セル（２）。
【請求項１０】
電気自動車（ＥＶ）、ハイブリッド自動車（ＨＥＶ）、プラグインハイブリッド自動車（ＰＨＥＶ）、又は家庭用電化製品に利用される、請求項９に記載の電池セル（２）。
【国際調査報告】
2019533285.tif 000010
2019533285.tif 000011
2019533285.tif 000012
2019533285.tif 000013
2019533285.tif 000014
2019533285.tif 000015